상기 제조 예 1 에서 얻 어 진 아크릴 계 블록 공중 합체 ( A 1 ) 과 , 상기 광 확산 제 ( B ) 및 상기 산화 방지 제 ( C ) 를 하 기 표 2 에 나타내 는 배합 비율 로 , 실린더 온도 200 ℃ 의 2 축 압출기 에 의해 용융 혼련 한 후 , 압출 하 고 , 절단 함 으로써 , 수지 조성물 의 펠릿 을 제작 하 였 다 . 이 수지 조성물 의 평가 결과 를 표 2 에 나타낸다 .